(57)【特許請求の範囲】
【請求項１】
（メタ）アクリル酸エステル系重合体に、塩化バナジウム系化合物、塩化チタン系化合物、塩化ジルコニウム系化合物、塩化ハフニウム系化合物から選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法。
【請求項２】
ルイス酸として、四塩化チタンを用いることを特徴とする請求項１に記載の含フッ素（メタ）アクリル酸エステル系重合体の製造方法。
【請求項３】
（メタ）アクリル酸エステル系重合体に、バナジウム系化合物、チタン系化合物、ジルコニウム系化合物、ハフニウム系化合物のアセチルアセトナート錯体から選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法。
【請求項４】
（メタ）アクリル酸エステル系重合体に、塩化バナジウム系化合物、塩化チタン系化合物、塩化ジルコニウム系化合物、塩化ハフニウム系化合物のテトラヒドロキシフラン錯体から選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法。
【請求項５】
（メタ）アクリル酸エステル系重合体に、バナジウム系化合物、チタン系化合物、ジルコニウム系化合物、ハフニウム系化合物のアルコキシドから選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法。
【請求項６】
（メタ）アクリル酸エステル系重合体に、バナジウム系化合物、チタン系化合物、ジルコニウム系化合物、ハフニウム系化合物のフッ素含有アルコキシドから選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法。
【請求項７】
請求項１〜６のいずれか１項に記載の含フッ素（メタ）アクリル酸エステル系重合体の製造方法に用いる非反応性溶剤として、フッ素原子含有溶剤を用いることを特徴とする、含フッ素（メタ）アクリル酸エステル系重合体の製造方法。
【発明の詳細な説明】
【技術分野】
【０００１】
本発明は、含フッ素（メタ）アクリル酸エステル系重合体の製造方法に関する。
【背景技術】
【０００２】
高分子の分子構造にフッ素原子を導入することにより、耐熱性、耐候性、電気特性、摺動性、耐薬品性、撥水・撥油性や機械特性が既存の炭化水素系プラスチックよりも向上することが知られており、これまでにポリテトラフルオロエチレンやポリフッ化ビニリデンに代表されるように様々なフッ素樹脂が上市されている。ただし、現在は非常に価格が高価であることや樹脂の成形性が低いために、使用範囲が限られている状態である。【０００３】
ところで、（メタ）アクリル酸エステル系重合体は非常に安価な汎用性樹脂であり、これを原料として用いて、特定の官能基を導入することにより新規な樹脂が得られることが既に提案されている。例えば、特開平６−２４００１７号公報には、（メタ）アクリル酸エステル系重合体に一級アミンを反応させてイミド化する技術が開示されており、（メタ）アクリル酸エステル系重合体の耐熱性を改善するとの記載がある（特許文献１参照）。【０００４】
この（メタ）アクリル酸エステル系重合体にフッ素原子を導入する方法としては二通りあり、フッ素原子で置換した（メタ）アクリル単量体を重合する方法（特許文献２、特許文献３参照）のようなモノマーから製造する方法と（メタ）アクリル酸系重合体又は（メタ）アクリル酸エステル系重合体をフッ素原子含有アミンと反応させる方法（特許文献４、特許文献５参照）のような既存の高分子を利用する方法が提案されているが、前者の方法によれば特殊な重合設備が必要であり、後者の方法によれば高価でかつ毒性が高いフッ素原子含有アミンを使用するという問題がある。
【特許文献１】特開平６−２４００１７号公報
【特許文献２】特公昭５５−２３５６７号公報
【特許文献３】特開平１１−２５５８２９号公報
【特許文献４】特開平７−１１８３３９号公報
【特許文献５】特開平３−２４３６０９号公報
【発明の開示】
【発明が解決しようとする課題】
【０００５】
本発明は、特殊な重合設備を使用せずに、容易、簡便かつ安価に含フッ素（メタ）アクリル酸エステル系重合体を製造する方法を提供することを目的とする。
【課題を解決するための手段】
【０００６】
上記課題を解決するため、本発明者らは鋭意研究の結果、（メタ）アクリル酸エステル系重合体とフッ素原子含有アルコールを反応させることにより、含フッ素（メタ）アクリル酸エステル系重合体を容易かつ安価に製造する方法を見出し、本発明に至った。【０００７】
すなわち、本発明は、
（１）（メタ）アクリル酸エステル系重合体に、塩化バナジウム系化合物、塩化チタン系化合物、塩化ジルコニウム系化合物、塩化ハフニウム系化合物から選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法、
（２）  ルイス酸として、四塩化チタンを用いることを特徴とする（１）に記載の含フッ素（メタ）アクリル酸エステル系重合体の製造方法、
（３）  （メタ）アクリル酸エステル系重合体に、バナジウム系化合物、チタン系化合物、ジルコニウム系化合物、ハフニウム系化合物のアセチルアセトナート錯体から選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法、
（４）  （メタ）アクリル酸エステル系重合体に、塩化バナジウム系化合物、塩化チタン系化合物、塩化ジルコニウム系化合物、塩化ハフニウム系化合物のテトラヒドロキシフラン錯体から選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法、
（５）  （メタ）アクリル酸エステル系重合体に、バナジウム系化合物、チタン系化合物、ジルコニウム系化合物、ハフニウム系化合物のアルコキシドから選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法、
（６）  （メタ）アクリル酸エステル系重合体に、バナジウム系化合物、チタン系化合物、ジルコニウム系化合物、ハフニウム系化合物のフッ素含有アルコキシドから選ばれる少なくとも１種のルイス酸からなるエステル交換触媒存在下で、下記一般式１で表されるフッ素原子含有アルコール
Ｒf（ＣＨ2）nＯＨ ・・・・・・・・・（１）
（但し、Ｒfは少なくとも１個以上のフッ素原子を含有する炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法、
（７）  （１）〜（６）のいずれかに記載の含フッ素（メタ）アクリル酸エステル系重合体の製造方法に用いる非反応性溶剤として、フッ素原子含有溶剤を用いることを特徴とする、含フッ素（メタ）アクリル酸エステル系重合体の製造方法、
に関する。
【０００８】
本発明は、（メタ）アクリル酸エステル系重合体に、下記一般式１で表されるフッ素原子含有アルコール
Ｒf（ＣＨ2）nＯＨ  ・・・・・・・・・（１）
（但し、Ｒfは分子中に少なくとも１個以上のフッ素原子が含有される炭素数１〜１５のフルオロアルキル基又はフルオロアルキルエーテル基であり、ｎは０〜１０の整数を表す。）
を反応させることを特徴とする、含フッ素（メタ）アクリル酸エステル系重合体の製造方法である。【０００９】
本発明の（メタ）アクリル酸エステル系重合体は、特に限定がなく、例えば、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸ベンジル、（メタ）アクリル酸シクロヘキシルなど（メタ）アクリル酸エステル系単量体からなる重合体、及びこれらの共重合体が挙げられる。これらの中で、反応性の観点ならびにコストから考えるとメタクリル酸メチルが好ましい。【００１０】
また、（メタ）アクリル酸、スチレンやα−メチルスチレン、無水マレイン酸などの（メタ）アクリル酸エステル系モノマーと共重合可能な単量体が共重合されていても構わない。【００１１】
また、本発明における（メタ）アクリル酸エステル系重合体はリニアー（線状）ポリマーであっても、またブロックポリマー、コアシェルポリマー、分岐ポリマー、ラダーポリマー、架橋ポリマーであっても構わない。ブロックポリマーはＡ−Ｂ型、Ａ−Ｂ−Ｃ型、Ａ−Ｂ−Ａ型、またはこれら以外のいずれのタイプのブロックポリマーであっても問題ない。コアシェルポリマーはただ一層のコアおよびただ一層のシェルのみからなるものであっても、それぞれが多層になっていても問題ない。【００１２】
本発明の下記一般式１で表されるフッ素原子含有アルコール
Ｒf（ＣＨ2）nＯＨ  ・・・・・・・・・（１）
におけるＲfは１個以上のフッ素原子が含有される炭素数１〜１５のフルオロアルキル基又はフルオロアルキルエーテル基であれば特に制限はない。【００１３】
ここで言うフルオロアルキル基とは、例えばＣＦ3（ＣＦ2）b（ｂは０〜１４の整数）やＣＦ2Ｈ（ＣＨＦ）c（ＣＦ2）d（ｃ，ｄはそれぞれ０以上の整数で、ｃ＋ｄ＝０〜１４）で表される直鎖構造のものでも、（ＣＦ3）3Ｃのような分岐構造のものであってもよい。【００１４】
また、ここで言うフルオロアルキルエーテル基とは、例えばＣＦ3Ｏ（ＣＦ2）eＯ（ＣＦ2）f（ｅ＋ｆ＝１〜１４の整数で、ｅは１以上の整数）やＣＦ2ＨＯ（ＣＨＦ）gＯ（ＣＦ2）h（ｇ＋ｈ＝１〜１４の整数で、ｇは１以上の整数）のように表される直鎖構造のものでも、（ＣＦ3）3ＣＯ（ＣＦ2）j（ｊは０〜１０の整数）のように表される分岐構造のものであってもよい。【００１５】
また、下記一般式１で表されるフッ素原子含有アルコール
Ｒf（ＣＨ2）nＯＨ  ・・・・・・・・・（１）
の繰返し単位数を表すｎについては０〜１０の整数であればよいが、フッ素原子による電子吸引性が非常に高い場合は、含フッ素原子アルコールの求核性が低下して反応性が悪化するため、ｎは２以上であることがより好ましい。【００１６】
フッ素原子含有アルコールとしては例えば、２，２，２−トリフルオロ−１−エタノール、２，２，３，３，３−ペンタフルオロ−１−プロパノール、７,７，８，８，８−ペンタフルオロ−１−オクタノール、２，２，３，３，４，４，４−ヘプタフルオロ−１−ブタノール、３，３，４，４，５，５，６，６，６−ノナフルオロ−１−ヘキサノール、４，４，５，５，６，６，７，７，７−ノナフルオロ−１−ヘプタノール、７，７，８，８，９，９，１０，１０，１０−デカノール、２−パーフルオロプロポキシ−２，２，３，３−テトラフルオロプロパノール、２−（パーフルオロヘキシル）エタノール、２−（パーフルオロヘキシル）プロパノール、６−（パーフルオロヘキシル）ヘキサノール、２−（パーフルオロオクチル）エタノール、３−（パーフルオロオクチル）プロパノール、６−（パーフルオロオクチル）ヘキサノール、２−（パーフルオロデシル）エタノール、１Ｈ，１Ｈ−２，５−ジ（トリフルオロメチル）−３，６−ジオキサウンデカフルオロノナノール、６−（パーフルオロ−１−メチルエチル）−ヘキサノール、２−（パーフルオロ−３−メチルブチル）−エタノール、２−（パーフルオロ−５−メチルヘキシル）−エタノール、２−（パーフルオロ−７−メチルオクチル）−エタノール、１Ｈ，１Ｈ，３Ｈ−テトラフルオロプロパノール、１Ｈ，１Ｈ，５Ｈ−オクタフルオロペンタノール、１Ｈ，１Ｈ，７Ｈ−ドデカフルオロヘプタノール、１Ｈ，１Ｈ，９Ｈ−ヘキサデカフルオロノナノール、２Ｈ−ヘキサフルオロ−２−プロパノール、１Ｈ，１Ｈ，３Ｈ−ヘキサフルオロブタノール、２，２−ビス（トリフルオロメチル）プロパノール等を例示できる。【００１７】
本発明においてはエステル交換触媒存在下で、（メタ）アクリル酸エステル系重合体とフッ素原子含有アルコールと反応させても構わない。エステル交換触媒とは、本発明の反応のように、エステル基の置換基を変換させるエステル交換反応の反応速度を促進するものである。【００１８】
本発明では、一般的に使用されているエステル交換触媒がいずれも使用可能であり、例えばアルカリ金属炭酸塩やアルカリ金属重炭酸塩、アルカリ土類金属炭酸塩、アルカリ土類金属重炭酸塩、アルカリ金属水酸化物、アルカリ土類金属水酸化物、ルイス酸、プロトン酸などを例示できる。【００１９】
ここでアルカリ金属炭酸塩とは炭酸リチウム、炭酸カリウム、炭酸ナトリウム、炭酸ルビジウム、炭酸セシウム、炭酸フランシウムのことを指し、特に炭酸カリウムと炭酸セシウムが好ましい。【００２０】
また、アルカリ土類金属炭酸塩とは炭酸マグネシウム、炭酸カルシウム、炭酸ストロンチウム、炭酸バリウムのことを指し、特に炭酸マグネシウムと炭酸カルシウムが好ましい。【００２１】
また、アルカリ金属重炭酸塩とは重炭酸リチウム、重炭酸カリウム、重炭酸ナトリウム、重炭酸ルビジウム、重炭酸セシウム、重炭酸フランシウムのことを指し、特に重炭酸カリウムが好ましい。【００２２】
また、ルイス酸とは電子対を受容できる化合物であり、具体的にはスズ系化合物、亜鉛系化合物、イッテルビウム系化合物、チタン系化合物、バナジウム系化合物、ジルコニウム系化合物、ハフニウム系化合物、スカンジウム系化合物、マンガン系化合物、ニッケル系化合物、サマリウム系化合物、カドミウム系化合物、コバルト系化合物、アルミニウム系化合物、インジウム系化合物、ランタン系化合物等の電子対受容可能な金属化合物があるが、チタン系化合物、バナジウム系化合物、ジルコニウム系化合物、ハフニウム系化合物が好ましい。
前記化合物の中でも、反応率向上の点から考えると、塩化バナジウム系化合物、塩化チタン系化合物、塩化ジルコニウム系化合物、塩化ハフニウム系化合物が好ましい。例えば、四塩化チタン、三塩化チタン、チタンジクロロジイソプロポキシド、バナジルクロライド（ＶＯＣｌ2）、塩化ジルコニウム、塩化ハフニウム等を例示できる。その中でも、反応速度が高いという点から四塩化チタンがより好ましい。
また、空気中での取り扱いのし易さというという点から考えると、前記塩化バナジウム系化合物、塩化チタン系化合物、塩化ジルコニウム系化合物、塩化ハフニウムはテトラヒドロフラン錯体であるものが好ましい。例えば、テトラクロロビス（テトラヒドロフラン）ジルコニウム、テトラクロロビス（テトラヒドロフラン）チタン、テトラクロロビス（テトラヒドロフラン）ハフニウム等を例示できる。
また、同様の理由からアセチルアセトナート錯体を用いることも好ましい。例えば、バナジルアセチルアセトナート（ＶＯ（ａｃａｃ）2）、チタンアセチルアセトナートジイソプロポキシド、アセチルアセトナートハフニウム、アセチルアセトナートジルコニウム等を例示できる。【００２３】
また、チタン系化合物、バナジウム系化合物、ジルコニウム系化合物、ハフニウム系化合物はアルコキシドであれば、反応中において有害な塩化水素の発生がない点で好ましい。例えば、チタニウムテトラメトキシド、チタニウムテトライソプロポキシド、チタニウムｎ−テトラブトキシド、ジルコニウムｎ−ブトキシド、ジルコニウムｔ−ブトキシド、ジルコニウムｎ−プロポキシド、ジルコニウムイソプロポキシド、ジルコニウムエトキシド、ハフニウムテトラｔ−ブトキシド等を例示できる。また、前記化合物は反応率の向上の点からフッ素含有アルコキシドであるものがより好ましい。例えばＴｉ（ＯＲfc）4（Ｒfcは少なくとも１個以上のフッ素原子を含有する炭素数１〜１５のフルオロアルキル基又はフルオロアルキルエーテル基）で表されるような化合物やバナジルトリフレート（ＶＯ（ＳＯ3ＣＦ3）2）等を例示できる。【００２４】
また、ルイス酸触媒の中でも炭酸ジルコニウム、炭酸スカンジウム等の炭酸塩の形となっているもの、トリフルオロメタンスルホン酸スカンジウム、トリフルオロメタンスルホン酸イッテルビウム、トリフルオロメタンスルホン酸スズ、トリフルオロメタンスルホン酸インジウム、トリフルオロメタンスルホン酸ハフニウム、トリフルオロメタンスルホン酸ランタン等のトリフルオロメタンスルホン酸塩又はアルキルスルホン酸塩の形になっているものも好適に使用可能である。【００２５】
また、プロトン酸とは、Ｈ+を放出可能な物質であり、具体的には塩化水素、硫化水素、硫酸、酢酸、ｐ−トルエンスルホン酸、トリフルオロメタンスルホン酸などを例示できる。【００２６】
また、用いるエステル交換触媒は単独で使用しても、複数種を混合して使用しても、エステル交換反応が進行する限り、どちらでも構わない。【００２７】
本発明におけるフッ素原子含有アルコールの添加量は実質的にエステル交換反応が進行する限りどのような範囲でも可能であるが、（メタ）アクリル酸エステル系重合体中におけるエステル基のモル数（Ａ）に対するフッ素原子含有アルコールのモル数（Ｂ）の比｛（Ｂ）／（Ａ）｝とした場合、通常０．０１〜２．０の範囲が好ましく、０．０２〜１．５の範囲がより好ましい。【００２８】
本発明におけるエステル交換触媒の添加量は実質的にエステル交換反応が進行する限りどのような範囲でも可能であるが、（メタ）アクリル酸エステル系重合体中におけるエステル基のモル数（Ａ）に対するエステル交換触媒のモル数（Ｃ）の比｛（Ｃ）／（Ａ）｝とした場合、通常０．０００１〜１．０の範囲が好ましく、０．００１〜０．５の範囲がより好ましい。【００２９】
本発明の製造方法においては、（メタ）アクリル酸エステル系重合体をエステル交換反応に対して不活性な非反応性溶媒中に溶解させた後、フッ素原子含有アルコールと反応させることができる。【００３０】
（メタ）アクリル酸エステル系重合体を非反応性溶媒中に溶解させて後、エステル交換反応を行う場合においては、溶解した溶液を加熱、攪拌でき、フッ素原子含有アルコールを添加できる構造であれば特に制限はなく、圧力容器内で行っても、常圧下でガラス容器等を用いて反応を行ってもよい。また、反応副生成物のアルコールを取り除くことにより反応の進行が促進される場合が多く、場合によっては反応副生成物を系外に除外する器具や装置を用いても構わないし、副生成物のみ吸収するようなモレキュラーシーブ等の吸収剤や副生成物のみと反応するような反応剤を使用して反応系から除外しても構わない。【００３１】
用いる非反応性溶媒又はフッ素原子含有アルコールの沸点が非常に低い場合、エステル交換反応は高温での反応が必要な場合が多いため、圧力容器内で行うことが好ましい。【００３２】
また、非反応性溶媒としては（メタ）アクリル酸エステル系重合体を溶解させるものであれば特に限定はされないが、反応生成物である含フッ素（メタ）アクリル酸エステル系重合体も溶解できる溶媒が好ましく、中でもフッ素原子含有溶剤、例えばベンゾトリフルオライド、２−クロロ−ベンゾトリフルオライド、４−クロロ−ベンゾトリフルオライド等が反応率を向上させる点からより好ましい。【００３３】
（メタ）アクリル酸エステル系重合体の非反応性溶媒に対する濃度は高い方が製造コストの面からは好ましく、固形分濃度として５〜８０％、特に１０〜７０％が好ましい。【００３４】
本発明におけるエステル交換触媒、未反応の含フッ素アルコール及び反応副生成物のアルコールは、常法に従って反応生成物の含フッ素（メタ）アクリル酸エステル系重合体から分離され、必要に応じて濾過、溶剤による抽出、脱揮等の精製処理をして所望の製品として取得される。【００３５】
上記本発明の方法で得られる含フッ素（メタ）アクリル酸エステル系重合体のフッ素含有率は、１から５０重量％であるのが好ましく、ガラス転移点が４０℃〜１２０℃であるのが好ましい。更に好ましくは、フッ素含有率が、１から３０重量％であり、ガラス転移点が４０℃〜１２０℃であるのが良い。ガラス転移点が低すぎると、耐熱性の低下を引き起こすという問題が、高過ぎると、成形性の低下を引き起こすという問題が発生する場合がある。【００３６】
以上のように、（メタ）アクリル酸エステル系重合体をエステル交換触媒存在下に含フッ素アルコールと反応させることにより、その耐溶剤性と撥水性、撥油性、耐熱分解性を改善することが期待される。
【発明の効果】
【００３７】
本発明により、容易、簡便かつ安価に含フッ素（メタ）アクリル酸エステル系重合体を得ることができる。
【図面の簡単な説明】
【００３８】
【図１】図１は生成物の1Ｈ−ＮＭＲスペクトル図である。
【発明を実施するための最良の形態】
【００３９】
本発明を実施例に基づき更に詳細に説明するが、本発明はこれらの実施例のみに限定されるものではない。
【実施例】
【００４０】
以下の実施例および比較例で測定した物性の各測定方法は次の通りである。
（１）反応率の測定
反応生成物１０ｍｇを重クロロホルム１ｇに溶解させた試料を、1Ｈ−ＮＭＲ（Ｖａｒｉａｎ  Ｇｅｍｉｎｉ−３００ＭＨｚ）により測定し、３．５〜３．７ｐｐｍ付近に検出されるポリメチルメタクリレートのＯＣＨ3基の積分値を３で割った値を（Ｄ）、４．１〜４．４ｐｐｍ付近に検出される反応生成物である含フッ素（メタ）アクリル酸エステル系重合体のエステル基のＣ（＝Ｏ）ＯＣＨ2−の積分値を２で割った値を（Ｅ）とし、反応率は（Ｅ）／｛（Ｄ）＋（Ｅ）｝として算出した。
（２）フッ素含有率の測定
反応生成物中のフッ素含有量は、酸素フラスコ燃焼法により反応生成物を分解した後、イオンクロマトグラフ（ダイオネクス製ＤＸ−５００）、カラムとしてＩｏｎＰａｃ  ＡＧ１２ＡとＡＳ１２Ａ（４ｍｍφ×２５０ｍｍ）、溶離液として０．３ｍＭのＮａＨＣＯ3＋２．７ｍＭのＮａ2ＣＯ3、溶離液流量を１．２ｍＬ／ｍｉｎ、電気伝導度検出器にて検出し、フッ素イオン標準液（関東化学製）により作成した検量線から計算した。
（３）ガラス転移温度（Ｔｇ）
生成物１０ｍｇを用いて、示差走査熱量計（ＤＳＣ、（株）島津製作所製ＤＳＣ−５０型）を用いて、窒素雰囲気下、昇温速度２０℃／ｍｉｎで測定し、中点法により決定した。
(実施例１)
クロロベンゼン系：
耐圧１０ＭＰａの５０ｍＬのオートクレーブ（耐圧硝子工業製）に、室温において市販の（メタ）アクリル酸エステル系重合体（住友化学製スミペックスＬＧ）１．０ｇ、フッ素原子含有アルコールである３，３，４，４，５，５，６，６，６−ノナフルオロ−１−ヘキサノールを２．６４ｇ、非反応性溶剤としてクロロベンゼンを１０ｍＬ、エステル交換触媒としてバナジル（ＩＶ）トリフレート（ＶＯ（ＳＯ3ＣＦ3）2）を３６５ｍｇ入れた後密閉した。その後、オートクレーブを２２０℃に加熱したオイルバスに９時間浸して反応させた。放冷後、反応混合物を塩化メチレンにて４倍に希釈した溶液をメタノールに滴下して再沈澱させ、濾過／乾燥して生成物を回収した。得られた含フッ素（メタ）アクリル酸エステル系重合体の反応率は２０％と算出され、フッ素含有率は２３ｗｔ％、ガラス転位温度は７９℃であった。参考として、生成物の1Ｈ−ＮＭＲスペクトルを図１に示した。
(実施例２〜３)
エステル交換触媒として表１に記載したものを用いた以外は実施例１と同様に行った。得られた含フッ素（メタ）アクリル酸エステル系重合体の反応率、フッ素含有率、およびガラス転位温度を表１にまとめた。【００４１】
【表１】
0004935352.tif 000002
【００４２】
（実施例４）２−クロロ−ベンゾトリフルオライド系
耐圧１０ＭＰａの５０ｍＬのオートクレーブ（耐圧硝子工業製）に、市販のポリメチルメタクリレート（住友化学製スミペックスＬＧ）１．０ｇ、フッ素原子含有アルコールである３，３，４，４，５，５，６，６，６−ノナフルオロ−１−ヘキサノールを２．６４ｇ、非反応性溶剤として２−クロロ−ベンゾトリフルオライドを１０ｍｌ、エステル交換触媒として四塩化チタンを１００ｍｇ入れ、反応温度２２０℃、反応時間９時間にて反応させた。放冷後、反応混合物を塩化メチレンにて４倍に希釈した溶液をメタノールに滴下して再沈澱させ、濾過／乾燥して生成物を回収した。【００４３】
得られた含フッ素（メタ）アクリル酸エステル系重合体の反応率は３０％と算出され、フッ素含有率は３０ｗｔ％、ガラス転位温度は５８℃であった（表２参照）。
（実施例５）
耐圧１０ＭＰａの５０ｍＬのオートクレーブ（耐圧硝子工業製）に、市販のポリメチルメタクリレート（住友化学製スミペックスＬＧ）１．０ｇ、フッ素原子含有アルコールである３，３，４，４，５，５，６，６，６−ノナフルオロ−１−ヘキサノールを２．９０ｇ、非反応性溶剤として２−クロロ−ベンゾトリフルオライドを１０ｍｌ、エステル交換触媒として炭酸カリウムを１４０ｍｇ入れ、反応温度２２０℃、反応時間９時間にて反応させた。放冷後、反応混合物を塩化メチレンにて４倍に希釈した溶液をメタノールに滴下して再沈澱させ、濾過／乾燥して生成物を回収した。得られた含フッ素（メタ）アクリル酸エステル系重合体の反応率は５％と算出され、フッ素含有率は８ｗｔ％、ガラス転位温度は９８℃であった（表２参照）。【００４４】
（実施例６〜１０）
エステル交換触媒として表２に記載したものを用いた以外は実施例４と同様に行った。得られた含フッ素（メタ）アクリル酸エステル系重合体の反応率、フッ素含有率、およびガラス転位温度を表２にまとめた。【００４５】
【表２】
0004935352.tif 000003
【００４６】
（実施例１１）アセチルアセトナート錯体
エステル交換触媒としてチタンジイソプロポキシドアセチルアセトナート錯体を３６２ｍｇ用いた以外は実施例４と同様に行った。得られた含フッ素（メタ）アクリル酸エステル系重合体の反応率、フッ素含有率、およびガラス転位温度を表３にまとめた。【００４７】
【表３】
0004935352.tif 000004
【００４８】
（実施例１２）テトラヒドロフラン錯体系
エステル交換触媒としてテトラクロロビス（テトラヒドロフラン）チタニウムを３３４ｍｇ用いた以外は実施例４と同様に行った。得られた含フッ素（メタ）アクリル酸エステル系重合体の反応率、フッ素含有率、およびガラス転位温度を表４にまとめた。
（実施例１３）
エステル交換触媒としてテトラクロロビス（テトラヒドロフラン）ジルコニウムを５４０ｍｇ用いた以外は実施例４と同様に行った。得られた含フッ素（メタ）アクリル酸エステル系重合体の反応率、フッ素含有率、およびガラス転位温度を表４にまとめた。【００４９】
【表４】
0004935352.tif 000005
【００５０】
（実施例１４）
エステル交換触媒としてＴｉ（ＯＣＨ2ＣＨ2ＣＦ2ＣＦ2ＣＦ2ＣＦ3）4を５５０ｍｇ用いた以外は実施例４同様に行った。得られた含フッ素アクリル（メタ）酸エステル系重合体の反応率、フッ素含有率、およびガラス転位温度を表５にまとめた。【００５１】
【表５】
0004935352.tif 000006
【産業上の利用可能性】
【００５２】
本発明によれば、簡易にかつ安価に含フッ素（メタ）アクリル酸エステル系重合体を提供することができる。
【図１】
0004935352.tif 000007